ШИХТА ДЛЯ ПОЛУЧЕНИЯ СТЕКЛА
FUSION MIXTURE FOR GLASS PRODUCTION

Изобретение относится к области технологии силикатов и касается производства стекла, которое может быть использовано для изготовления изделий декоративно-художественного назначения, посуды.
Известна шихта для получения цветного стекла, включающая соду, кварцевый песок; диопсидовую породу 25,9-85,0 мас.% (с содержанием примесей не более 15,0 мас.%.
Задачей изобретения является снижение температуры варки стекла.
Технический результат достигается тем, что шихта для получения стекла, включающая соду, кварцевый песок, диопсидовую породу, дополнительно содержит титаногипс, при следующем соотношении компонентов, мас.%: сода 10,0-12,0; кварцевый песок 36,0-38,0; диопсидовая порода 40,0-42,0; титаногипс 10,0-12,0.
2
2
3
2
3
3
2
Титаногипс - отход, получаемый при разложении титановых руд серной кислотой, содержит, мас.%: SiO 0,61; FeO 13,12; AlO 0,68; СаО 30,17; SO 40,11; TiO 1,08.
В таблице приведены составы шихты.
Компоненты
Состав, мас.%:
1
2
3
Сода
10,0
11,0
12,0
Кварцевый песок
38,0
37,0
36,0
Диопсидовая порода
40,0
41,0
42,0
Титаногипс
12,0
11,0
10,0
Температура варки стекла, °С
~1400
~1400
~1400
Стекло может быть получено в стекловаренных печах любой конструкции.
Источник информации
1. SU 1530588, С03С 6/00, 1990.